【手続補正書】
【提出日】平成19年10月15日(2007.10.15)
【手続補正１】
【補正対象書類名】明細書
【補正対象項目名】特許請求の範囲
【補正方法】変更
【補正の内容】
【特許請求の範囲】
【請求項１】
ピストンリングブランク（１）に層を適用するための方法、特に、大型のジーゼルエンジンに使用される種類のピストンリングに層を適用するための方法であって、
塗布粉体を、粉体供給手段（３）を介してピストンリングブランク（１）の仮想領域（１２、１２’）の１つに適用し；
ついで、ピストンリングブランク（１）に最後に供給された塗布粉体から一定の距離に設けられたエネルギー放射手段（４）を介して上記塗布粉体を溶融させ、ピストンリングブランクの上記領域（１２、１２’）に塗布層を形成させ；
塗布粉体に対し、粉体材料を溶融させるのに必要な熱以外は、熱を実質的に生じさせないよう調節された時間、エネルギー放射を作用させ；
該ピストンリングブランク（１）を、粉体供給手段（３）およびエネルギー放射手段（４）との関連で連続的に移動させ；
該方法をピストンリングブランク（１）の同一の一箇所で開始させかつ終了させる；ことを特徴とする方法。
【請求項２】
該エネルギー放射がレーザー放射である請求項１記載の方法。
【請求項３】
該方法の進行に伴ってピストンリングブランク（１）を実質的にその軸心上で回転させる請求項１ないし２のいずれかに記載の方法。
【請求項４】
該エネルギー放射の幅をピストンリングブランク（１）の幅に実質的に対応させる請求項１ないし３のいずれかに記載の方法。
【請求項５】
該レーザー放射を二重焦点光学装置により幅を広げる請求項２に従属する請求項４記載の方法。
【請求項６】
該レーザー放射を線状焦点光学装置により幅を広げる請求項２に従属する請求項４記載の方法。
【請求項７】
該塗布粉体が、その熱膨張係数がピストンリングブランク（１）のものと実質的に同一であるものから選択される請求項１ないし６のいずれかに記載の方法。
【請求項８】
該粉体材料が、溶融の結果、Ｃｒ３Ｃ２およびＭｏからなる金属マトリックスを形成するものである請求項１ないし７のいずれかに記載の方法。
【請求項９】
該粉体材料が、Ｃｒを３０−３５重量％、Ｍｏを５−１５重量％、Ｃを１．５−５重量％、Ｎｉを３０−５０重量％、Ｗを１．５−５重量％含む請求項８記載の方法。
【請求項１０】
該レーザー放射が、連続的Ｃｏ２−レーザーにより提供されるものである請求項２ないし９のいずれかに記載の方法。
【請求項１１】
粉体の供給がキャリアガス、好ましくは窒素によりなされる請求項１ないし１０のいずれかに記載の方法。
【請求項１２】
ピストンリングブランク（１）の部分（１２、１２’）が、方法の進行に伴って連続的に前および／又は後熱処理される請求項１ないし１１のいずれかに記載の方法。
【請求項１３】
ピストンリングブランク（１）の部分（１２、１２’）の前および／又は後熱処理が、ピストンリングブランク（１）の周囲に沿って一定の間隔でなされる請求項１２記載の方法。
【請求項１４】
該前および／又は後熱処理が、複数の加熱装置（１３）によりなされる請求項１２又は１３記載の方法。
【請求項１５】
該前および／又は後熱処理が、誘導加熱によりなされる請求項１２ないし１４のいずれかに記載の方法。
【請求項１６】
処理の間、ピストンリングブランク（１）がサスペンション装置（５）により支持される請求項１ないし１５のいずれかに記載の方法。
【請求項１７】
ピストンリングブランク、特に、大型のジーゼルエンジンに使用されるようなタイプのピストンリングブランクに層を適用するための装置であって、
ピストンリングブランク（１）の仮想領域（１２、１２’）の１つに塗布粉体を供給するためピストンリングブランクの近傍に配置させた粉体供給手段（１３）と、
上記領域（１２、１２’）における粉体を溶融させるため、ピストンリングブランク（１）に最後に供給された塗布粉体から一定の距離を以って配置させたエネルギー放射手段（４）と、を具備してなり、
塗布粉体に対し、粉体材料を溶融させるのに必要な熱以外は、熱を実質的に生じさせないよう調節された時間、エネルギー放射を作用させ；該装置がピストンリングブランク（１）と粉体供給手段（３）ならびにエネルギー放射手段（４）との間の相対的移動を生じさせるための駆動装置を備え、
該駆動装置によりピストンリングブランクの該領域（１２、１２’）が最初に粉体供給手段（３）を通過し、後にエネルギー放射手段（４）を通過するようにし；該駆動装置が上記相対的移動を制御し、それにより塗布層の適用がピストンリングブランク（１）の同一の１つの領域で開始されかつ終了されるようにしたことを特徴とする装置。
【請求項１８】
該エネルギー放射手段（４）がレーザービームを生じさせるレーザー装置（４）からなる請求項１７記載の装置。
【請求項１９】
該駆動装置により該ピストンリングブランク（１）を実質的にその軸心で回転させる請求項１７又は１８記載の装置。
【請求項２０】
該エネルギー放射手段（４）が、そのエネルギービームの幅をピストンリングブランク（１）の幅に実質的に対応させるようにした請求項１７ないし１９のいずれかに記載の装置。
【請求項２１】
該レーザー装置（４）が二重焦点光学装置を具備してなる請求項１８に従属する請求項２０記載の装置。
【請求項２２】
該レーザー装置（４）が線状焦点光学装置を具備してなる請求項１８に従属する請求項２０記載の装置。
【請求項２３】
該塗布粉体が、その熱膨張係数がピストンリングブランク（１）のものと実質的に同一であるものから選択される請求項１７ないし２２のいずれかに記載の装置。
【請求項２４】
該粉体材料が、溶融の結果、Ｃｒ３Ｃ２およびＭｏからなる金属マトリックスを形成するものである請求項１７ないし２３のいずれかに記載の装置。
【請求項２５】
該粉体材料が、Ｃｒを３０−３５重量％、Ｍｏを５−１５重量％、Ｃを１．５−５重量％、Ｎｉを３０−５０重量％、Ｗを１．５−５重量％含む請求項２４記載の装置。
【請求項２６】
該エネルギー放射手段（４）が、連続的Ｃｏ２−レーザーを具備してなる請求項１７ないし２５のいずれかに記載の装置。
【請求項２７】
粉体供給装置（３）がキャリアガスとして窒素を該粉体に供給するものである請求項１７ないし２６のいずれかに記載の装置。
【請求項２８】
複数の加熱装置（１３）がピストンリングブランク（１）の近傍に配置され、ピストンリング部分の前および／又は後熱処理を行う請求項１７ないし２７のいずれかに記載の装置。
【請求項２９】
該加熱装置（１３）がピストンリングブランク（１）の周囲に一定の間隔で配置されている請求項２８記載の装置。
【請求項３０】
該加熱装置（１３）が誘導コイルである請求項２８又は２９記載の装置。
【請求項３１】
ピストンリングブランクの該領域（１２、１２’）と、該加熱装置（１３）との間の相対移動を行うための駆動装置を具備してなる請求項２８ないし３０のいずれかに記載の装置。
【請求項３２】
塗布工程の間、ピストンリングブランク（１）を支持するサスペンション装置（５）を具備してなる請求項１７ないし３１のいずれかに記載の装置。
【請求項３３】
サスペンション装置（５）が、ピストンリングブランク（１）の領域が当接される少なくとも１つの支持手段（６，７，８）を有する請求項３２記載の装置。
【請求項３４】
少なくとも１個の支持手段（６）がピストンリングブランク（１）を回転させる駆動手段と接続されている請求項３３記載の装置。
【請求項３５】
サスペンション装置の支持手段（７，８）がピストンリングブランク（１）の内側に対し、径方向外側に向けてバネにより付勢されている請求項３２ないし３４のいずれかに記載の装置。
【請求項３６】
ピストンリングブランク（１）の外側に溝（２）が周方向に沿って形成されていて、これに塗布粉体が供給されるようになっている請求項１７ないし３５のいずれかに記載の装置。
【請求項３７】
塗布層を有するピストンリングであって、請求項１の方法により層が被覆されたピストンリングブランク（１）から製造されたものであることを特徴とするピストンリング。
【請求項３８】
塗布層を有するピストンリングであって、請求項１７の装置により層が被覆されたピストンリングブランク（１）から製造されたものであることを特徴とするピストンリング。